(57)【特許請求の範囲】
【請求項１】
導電性基体上に有機光導電性材料を含有してなる感光層を備えた電子写真用感光体において、感光層中に電荷輸送物質として、下記構造式（Ｉ）で示されるヒドラゾン化合物と、下記構造式（ＩＩ）で示されるブタジエン化合物と、下記構造式（III−２）と（III−６）からなる群より選ばれるいずれか一つのスチリル化合物とを含有することを特徴とする電子写真用感光体。
【化１】
0003646489.tif 000008
【化２】
0003646489.tif 000009
【請求項２】
感光層中に含有される電荷輸送物質のうち、前記構造式（Ｉ）で示されるヒドラゾン化合物の含有量が全電荷輸送物質の４０重量％から９５重量％の範囲内、前記構造式（ＩＩ）で示されるブタジエン化合物の含有量が全電荷輸送物質の１重量％から５０重量％の範囲内、前記構造式（III−２）と（III−６）からなる群より選ばれるいずれか一つのスチリル化合物の含有量が全電荷輸送物質の４重量％から５０重量％の範囲内であることを特徴とする請求項１記載の電子写真用感光体。
【請求項３】
感光層中に含有される電荷発生物質が、ＣｕＫα−Ｘ線回折スペクトルでブラッグ角７．２２°，９．６０°，１１．６０°，１３．４０°，１４．８８°，１８．３４°，２３．６２°，２４．１４°，２７．３２°に明瞭な回折ピークを有し、かつ、９．６０°の回折ピークが最大であるチタニルオキシフタロシアニンであることを特徴とする請求項１または２記載の電子写真用感光体。
【発明の詳細な説明】
【０００１】
【発明の属する技術分野】
この発明は、導電性基体上に有機光導電性材料を含有してなる感光層を備え、電子写真方式のプリンター，複写機，ＦＡＸなどに用いられる電子写真用感光体に関する。
【０００２】
【従来の技術】
従来、電子写真用感光体は、セレンまたはセレン合金などの無機光導電性物質からなる感光層、あるいは、酸化亜鉛，硫化カドミウムなどの無機光導電性物質を樹脂結着剤中に分散させた材料からなる感光層を備えた無機感光体が主流であったが、近年、可とう性，熱安定性，成膜性などの利点により、有機光導電性材料を含む有機材料からなる感光層を備えた有機感光体が開発されてきている。例えば、ポリ−Ｎ−ビニルカルバゾールと２，４，７−トリニトロフルオレン−９−オンとからなる感光層を備えた感光体（米国特許第３４８４２３７号明細書に記載）、有機顔料を主成分とする感光体（特開昭４７−３７５４３号公報に記載）、染料と樹脂からなる共晶錯体を主成分とする感光層を備えた感光体（特開昭４７−１０７８５号公報に記載）などがある。
【０００３】
また、感光体には、暗所で表面電荷を保持する機能，光を受容して電荷キャリアを発生する機能，同じく光を受容して電荷キャリアを輸送する機能とが必要であるが、これらの機能を合わせ持った単層の感光層を備えた，いわゆる単層型感光体と、主として光受容時の電荷キャリア発生に寄与する層と、暗所での表面電荷の保持と光受容時の電荷キャリアの輸送とに寄与する層とに機能分離した層を積層した感光層を備えた，いわゆる機能分離積層型感光体がある。
【０００４】
最近では、機能分離積層型感光体が主流となってきており、なかでも、有機顔料を電荷発生物質としてこれを蒸着した層，あるいは溶媒とともに樹脂バインダー中に分散させた塗布液を塗布成膜した層を電荷発生層とし、有機低分子化合物を電荷輸送物質として溶媒とともに樹脂バインダー中に分散させた塗布液を塗布成膜した層を電荷輸送層として、これらを積層して感光層とする負帯電型感光体が数多く提案されている。
【０００５】
例えば、電荷発生物質としては、フタロシアニン系顔料，アゾ顔料，アントアントロン顔料，ペリレン顔料，ペリノン顔料，スクアリリウム顔料，チアピリリウム顔料，キナクリドン顔料などの有機顔料が知られている。また、電荷輸送物質としては、ピラゾリン化合物，ピラゾロン化合物，ヒドラゾン化合物，オキサジアゾール化合物，アリールアミン化合物，ベンジジン化合物，スチリル化合物，ブタジエン化合物などの有機低分子化合物が知られている。
【０００６】
【発明が解決しようとする課題】
前述の有機系電荷輸送物質において、ヒドラゾン化合物は感度や残留電位などの諸特性に優れた電荷輸送物質として特公平５−３０８６６号公報などに開示されている。しかし、ヒドラゾン化合物を用いた感光体は、一般的に、明中放置でヒドラゾン化合物の光疲労に伴い特性が低下し、帯電位の低下，残留電位の上昇などの問題が生じる。また、ヒドラゾン化合物を含有し溶媒として塩化メチレンなどの塩素系溶媒を用いた塗布液はポットライフが短く、感光体生産性を悪化させる原因の一つとなっている。このことは、前記構造式（Ｉ）で示されるｏ−メチル−ｐ−ジベンジルアミノベンズアルデヒド−（ジフェニルヒドラゾン）を用いた感光体においても例外ではない。
【０００７】
また、ブタジエン化合物は、光疲労が少ない感光体が得られ、塗布液のポットライフも良好な電荷輸送物質であり、特公平５−１９７０１号公報などに開示されている。しかし、ブタジエン化合物は帯電低下をもたらすなどの問題を有し（特開平１−１１８８４５号公報）、前記構造式（ＩＩ）で示される１，１−ビス（ｐ−ジメチルアミノフェニル）−４，４−ジフェニル−１，３−ブタジエンを用いた感光体においても例外ではない。
【０００８】
また、スチリル化合物は、感度に優れ、かつ、光疲労が少ない感光体が得られる電荷輸送物質であり、特公昭５８−５７７４４号公報などに開示されている。しかし、スチリル化合物は樹脂や溶媒に対する溶解性，相溶性が悪いために、充分に溶解しなかったり、成膜時に析出するなどの問題を有する。前記一般式（ＩＩＩ）で示される化合物の一つである４−ジ−（ｐ−トリアミノ）−４’−〔４−（ジ−ｐ−トリアミノ）スチリル〕スチルベンを用いた感光体においても例外ではない。
【０００９】
さらに、電荷輸送物質としてヒドラゾン化合物とブタジエン化合物とを混合して用いた感光体は、光疲労に対して優れた特性を示し、特公平５−１６０２１号公報などに開示されている。また、塗布液のポットライフにも優れている。しかし、この感光体はブタジエン化合物が少量であると感度が低く（特開平６−６７４４３号公報）、多量になると帯電位低下をもたらすなどの問題がある。
【００１０】
また、電荷輸送物質としてヒドラゾン化合物とスチリル化合物とを混合して用いた感光体は、光疲労に対して優れた特性を示すが、塗布液のポットライフが短いという欠点を有する。
また、電荷輸送物質としてブタジエン化合物とスチリル化合物とを混合して用いた感光体においては、スチリル化合物の多量添加が困難であり、帯電低下をもたらすなどの欠点を有する。
【００１１】
この発明は、上述のような問題点に鑑みてなされたものであって、感度，電荷保持能，残留電位などの電子写真特性に優れ、かつ、光疲労が少なく、さらに感光層の塗布液のポットライフが長くて生産性が良好な感光体を提供することを目的とする。
【００１２】
【課題を解決するための手段】
上記の課題は、この発明によれば、導電性基体上に有機光導電性材料を含有してなる感光層を備えた電子写真用感光体において、感光層中に電荷輸送物質として、下記構造式（Ｉ）で示されるヒドラゾン化合物と、下記構造式（ＩＩ）で示されるブタジエン化合物と、下記構造式（III−２）と（III−６）からなる群より選ばれるいずれか一つのスチリル化合物とを含有する電子写真用感光体とすることによって解決される。
【００１３】
【化３】
0003646489.tif 000002
【化４】
0003646489.tif 000003
このように三種類の化合物を混合して組み合わせて用いることにより、それぞれを単独で用いた場合の欠点を補うことができ、電子写真特性に優れ、かつ、光疲労が少なく、さらに感光層の塗布液のポットライフが長くて生産性が良好な感光体を得ることができる。
【００１４】
各化合物の混合比は、ヒドラゾン化合物が全電荷輸送物質の４０重量％から９５重量％の範囲内、ブタジエン化合物が１重量％から５０重量％の範囲内、スチリル化合物が４重量％から５０重量％の範囲内とすることが望ましい。ヒドラゾン化合物が４０重量％より少なくなると、明中放置劣化が大きくなり、かつ、塗布液のポットライフが短くなる問題が生じてくる。ブタジエン化合物が５０重量％を超えて多くなると帯電低下が大きくなる問題が生じ、また、１重量％より少なくなると塗布液のポットライフの改善効果が得られなくなる。スチリル化合物が４重量％より少なくなると感度を向上させる効果が得られなくなり、５０重量％を超えて多くなると塗布液の溶解性が悪くなり析出することがあるという問題が生じてくる。
【００１５】
構造式（III−２）と（III−６）の化合物を以下に示す。
【００１６】
【化５】
0003646489.tif 000004
【００１７】
【００１８】
【発明の実施の形態】
図１は、この発明に係わる感光体の一構成例を示す模式的断面図で、導電性基体１の上に、下引き層２を介して、電荷発生層４，電荷輸送層５が順次積層されてなる感光層３ａが設けられた構成の負帯電型の機能分離積層型感光体である。図２は、この発明に係わる感光体の異なる構成例を示す模式的断面図で、導電性基体１の上に電荷輸送層５，電荷発生層４が順次積層されてなる感光層３ｂが設けられ、さらに、表面保護層６が設けられている構成の正帯電型の機能分離積層型感光体である。図３は、この発明に係わる感光体のさらに異なる構成例を示す模式的断面図で、導電性基体１の上に電荷発生物質と電荷輸送物質とを混合して含有する感光層３ｃが設けられた構成の、通常、正帯電型の単層型感光体である。
【００１９】
導電性基体１は、感光体の一電極としての役目と同時に感光体を構成する各層の支持体となっており、円筒状，板状，フィルム状などいずれの形状でもよく、材質的には、アルミニウム，ステンレス鋼，ニッケルなどの金属、あるいは、ガラス，樹脂などの表面に導電処理を施したものでもよい。
下引き層２は、樹脂を主成分とする層やアルマイトなどの金属酸化皮膜からなり、導電性基体から感光層への電荷の注入性を制御するために、また、基体表面の欠陥被覆，感光層の接着性の向上などの目的で必要に応じて設けられる。下引き層には、ポリエチレン，ポリプロピレン，ポリスチレン，アクリル樹脂，塩化ビニル樹脂，酢酸ビニル樹脂，ポリウレタン樹脂，エポキシ樹脂，ポリエステル樹脂，メラミン樹脂，シリコン樹脂，ポリブチラール樹脂，ポリアミド樹脂およびこれらの共重合体などを、単独で、あるいは適宜組み合わせて混合して用いることができる。また、これらの樹脂に金属酸化物微粒子などを含有させてもよい。含有させる金属酸化物微粒子としては、ＳｉＯ2 ，ＴｉＯ2 ，Ｉｎ2 Ｏ3 ，ＺｒＯ2 などが挙げられる。下引き層の膜厚は、その配合組成にもよるが、繰り返し連続使用したときに残留電位の増大などの悪影響がでない範囲で任意に設定できる。
【００２０】
電荷発生層４は、有機電荷発生物質を真空蒸着した層か，有機電荷発生物質粒子を樹脂バインダーに分散させた材料の塗膜であり、光を受容して電荷を発生する機能を有する。また、その電荷発生効率が高いことと同時に、発生した電荷の電荷輸送層への注入性が重要で、電場依存性が少なく低電場でも注入性が良いことが望ましい。電荷発生層は電荷発生機能を有すればよいので、その膜厚は使用する電荷発生物質の光吸収係数により決まり、一般的には５μｍ以下であり、好適には１μｍ以下である。電荷発生層は電荷発生物質を主体としてこれに電荷輸送物質を添加して使用することもできる。電荷発生物質としては、フタロシアニン系顔料，アゾ顔料，アントアントロン顔料，ペリレン顔料，ペリノン顔料，スクアリリウム顔料，チアピリリウム顔料，キナクリドン顔料などを、単独で、あるいは、適宜組み合わせて混合して用いることができる。樹脂バインダーとしては、ポリカーボネート樹脂，ポリエステル樹脂，ポリアミド樹脂，ポリウレタン樹脂，エポキシ樹脂，ポリブチラール樹脂，塩化ビニル系共重合体，フェノキシ樹脂，シリコン樹脂，メタクリル酸エステル樹脂およびこれらの共重合体などを、単独で、あるいは、適宜組み合わせて混合して用いることができる。
【００２１】
電荷輸送層５は、樹脂バインダー中に電荷輸送物質を分散させた材料からなる塗膜であり、暗所で絶縁体層として感光体の電荷を保持し、光受容時には電荷発生層から注入されてくる電荷を輸送する機能を発揮する。電荷輸送物質としては、この発明においては、前記構造式（Ｉ）で示されるヒドラゾン化合物と前記構造式（ＩＩ）で示されるブタジエン化合物と前記構造式（III−２）と（III−６）からなる群より選ばれるいずれか一つのスチリル化合物とが組み合わせて混合して用いられるが、さらに、他の電荷輸送物質が併用されてもよい。併用される電荷輸送物質としては、ピラゾリン化合物，ピラゾロン化合物，オキサジアゾール化合物，アリールアミン化合物，ベンジジン化合物，スチルベン化合物，上記以外のヒドラゾン化合物やスチリル化合物、さらに、ポリビニルカルバゾールなどの電荷輸送性ポリマーなどが使用可能である。樹脂バインダーとしては、ポリカーボネート樹脂，ポリエステル樹脂，ホリスチレン樹脂，メタクリル酸エステルの重合体および共重合体などが用いられるが、機械的，化学的および電気的特性の安定性、密着性などのほかに電荷輸送性物質との相溶性が重要である。電荷輸送層の膜厚は、実用的に有効な表面電位を維持するためには３μｍ〜５０μｍの範囲が好ましく、より好適には、１０μｍ〜４０μｍの範囲である。
【００２２】
単層型感光層は、樹脂バインダー中に電荷発生物質と電荷輸送物質を分散させた材料の塗膜であり、上記電荷発生層４および電荷輸送層５に用いられる材料を同様に用いることが可能である。その膜厚は、実用的に有効な表面電位を維持するためには３μｍ〜５０μｍの範囲が好ましく、より好適には、１０μｍ〜４０μｍの範囲である。
【００２３】
上述のような感光層３ａ，３ｂ，３ｃには、感度の向上や残留電位の減少、あるいは、繰り返し使用時の特性変動の低減などの目的で、必要に応じて、電子受容性物質を含有させることができる。電子受容性物質としては、無水琥珀酸，無水マレイン酸，ジブロム無水琥珀酸，無水フタル酸，３−ニトロ無水フタル酸，４−ニトロ無水フタル酸，無水ピロメリット酸，ピロメリット酸，トリメリット酸，無水トリメリット酸，フタルイミド，４−ニトロフタルイミド，テトラシアノエチレン，テトラシアノジメタン，クロラニル，ブロマニル，ｏ−ニドロ安息香酸などの電子親和力の大きい化合物が挙げられる。
【００２４】
さらに、感光層には、耐環境性や有害な光に対する安定性を向上させる目的で、酸化防止剤や光安定剤などの劣化防止剤を含有させることができる。このような目的に用いられる化合物としては、トコフェロールなどのクロマール誘導体およびそのエーテル化化合物もしくはエステル化化合物，ポリアリールアルカン化合物，ハイドロキノン誘導体およびそのエーテル化化合物もしくはジエーテル化化合物，ベンゾフェノン誘導体，ベンゾトリアゾール誘導体，チオエーテル化化合物，フェニレンジアミン誘導体，ホスホン酸エステル，亜リン酸エステル，フェノール化合物，ヒンダードフェノール化合物，直鎖アミン化合物，環状アミン化合物，ヒンダードアミン化合物などが挙げられる。
【００２５】
表面保護層６は、必要に応じて設けられるもので、機械的ストレスに対する耐久性に優れ，さらに化学的に安定な物質で構成され、暗所ではコロナ放電などによる電荷を受容して保持する機能を有し、かつ、電荷発生層が感応する光を透過する性能を有していて、感光体露光時に光を透過して電荷発生層に到達させ、発生した電荷の注入を受けて表面電荷を中和消滅させることが必要である。表面保護層の構成材料は、前述のように、電荷発生物質の光吸収極大の波長領域においてできるだけ透明であることが望ましい。表面保護層を構成する材料としては、変成シリコン樹脂としてアクリル変成シリコン樹脂，エポキシ変成シリコン樹脂，アルキッド変成シリコン樹脂，ポリエステル変成シリコン樹脂，ウレタン変成シリコン樹脂などが挙げられ、また、ハードコード剤としてのシリコン樹脂なども適用できる。これらの材料は、単独で使用可能であるが、さらに、ＳｉＯ2 ，ＴｉＯ2 ，Ｉｎ2 Ｏ3 ，ＺｒＯ2 を主成分とする被膜形成性を有する金属アルコキシ化合物の縮合物を混合して用いると、耐久性がより向上するので好適である。表面保護層の膜厚は、その構成材料の配合組成にも依存するが、繰り返し連続使用したとき残留電位が増大するなど感光体の特性に悪影響がでない範囲で任意に設定することができる。
【００２６】
感光体は、その構成に応じて、導電性基体上に上述のような各層を順次積層形成することによって製造される。各層は、それぞれの構成材料を適切な有機溶媒に分散，溶解した塗布液を、浸漬塗布法など通常の方法で、塗布し、乾燥することによって形成される。また、電荷発生層は、使用する電荷発生物質によっては、真空蒸着法で形成することもできる。
【００２７】
【実施例】
以下、この発明の実施例について説明する。実施例中、部は重量部を，％は重量％をそれぞれ表す。
実施例１
外径３０ｍｍ，長さ１２０ｍｍのアルミニウム円筒の外周面に、アルコール可溶性ポリアミド（東レ（株）製；商品名「ＣＭ８０００」）５部とアミノシラン処理された酸化チタン微粒子５部とをメタノールと塩化メチレンとの混合溶剤（混合比６／４）に分散，溶解した液を浸漬塗工し、温度１００℃で３０分間乾燥して、膜厚４μｍの下引き層を形成した。
【００２８】
この下引き層上に、電荷発生物質としてのＣｕＫα−Ｘ線回折スペクトルでブラッグ角７．２２°，９．６０°，１１．６０°，１３．４０°,１４．８８°，１８．３４°，２３．６２°，２４．１４°，２７．３２°に明瞭な回折ピークを有し、かつ、９．６０°の回折ピークが最大であるチタニルオキシフタロシアニン（特願平６−２８９３６３号公報に記載）１部と樹脂バインダーとしての塩化ビニル系共重合樹脂（日本ゼオン（株）製；商品名「ＭＲ−１１０」）１部とを塩化メチレン９８部に分散，溶解した液を浸漬塗工し、温度１００℃で３０分間乾燥して膜厚０．３μｍの電荷発生層を形成した。
【００２９】
この電荷発生層上に、電荷輸送物質としての前記構造式（Ｉ）で示したヒドラゾン化合物（（株）アナン製；商品名「ＣＴＣ１９１」）７部，前記構造式（ＩＩ）で示したブタジエン化合物（（株）アナン製；商品名「Ｔ４０５」）１部，前記構造式（ＩＩＩ−２）で示したスチリル化合物２部をバインダー樹脂としてのポリカーボネート樹脂（帝人化成（株）製；商品名「Ｋ１３００」）とともに塩化メチレン９０部に分散，溶解した液を浸漬塗工し、温度１００℃で３０分間乾燥して膜厚２０μｍの電荷輸送層を形成し、図１に示した構成の感光体を作製した。
【００３０】
実施例３
実施例１において、電荷輸送物質としての前記構造式（ＩＩＩ−２）で示したスチリル化合物を前記構造式（ＩＩＩ−６）で示したスチリル化合物に変えたこと以外は、実施例１と同様にして感光体を作製した。
【００３１】
比較例１
実施例１において、電荷輸送物質としてブタジエン化合物およびスチリル化合物を用いず、前記構造式（Ｉ）で示したヒドラゾン化合物１０部のみとしたこと以外は、実施例１と同様にして感光体を作製した。
比較例２
実施例１において、電荷輸送物質としてヒドラゾン化合物およびスチリル化合物を用いず、前記構造式（ＩＩ）で示したブタジエン化合物１０部のみとしたこと以外は、実施例１と同様にして感光体を作製した。
【００３２】
比較例３
実施例１において、電荷輸送物質としてヒドラゾン化合物およびブタジエン化合物を用いず、前記構造式（ＩＩＩ−２）で示したスチリル化合物１０部のみとしたこと以外は、実施例１と同様にして感光体を作製しようとしたが、電荷輸送物質が析出して作製不可能であった。
【００３３】
比較例４
実施例１において、電荷輸送物質としてスチリル化合物を用いず、前記構造式（Ｉ）で示したヒドラゾン化合物９部および前記構造式（ＩＩ）で示したブタジエン化合物１部としたこと以外は、実施例１と同様にして感光体を作製した。
比較例５
実施例１において、電荷輸送物質としてブタジエン化合物を用いず、前記構造式（Ｉ）で示したヒドラゾン化合物８部および前記構造式（ＩＩＩ−２）で示したスチリル化合物２部としたこと以外は、実施例１と同様にして感光体を作製した。
【００３４】
比較例６
実施例１において、電荷輸送物質としてヒドラゾン化合物を用いず、前記構造式（ＩＩ）で示したブタジエン化合物８部および前記構造式（ＩＩＩ−２）で示したスチリル化合物２部としたこと以外は、実施例１と同様にして感光体を作製した。
【００３５】
以上のようにして作製した各感光体について、感光体ドラム電気特性評価装置を用いて、初期の電気特性および光疲労特性を評価した。
電気特性は、感光体を評価装置に搭載し、暗所で、コロトロン方式のコロナ放電で感光体表面を約−６５０Ｖになるように帯電して帯電位Ｖ0 を測定し、続いて、コロナ放電を中止して暗所で５秒間放置後表面電位ＶD5を測定した。また、同様に、感光体表面を帯電位Ｖ0 が約−６５０Ｖになるように帯電し、波長７８０ｎｍ，１μＷ／ｃｍ2 の光を照射して、表面の帯電位を約−６５０Ｖから−１００Ｖに減衰させる露光量Ｅ100 （感度）を測定した。さらに、波長７８０ｎｍ，１μＷ／ｃｍ2 の光を５秒間照射したときの帯電位を測定し残留電位ＶR5とした。測定結果を表１に示す。
【００３６】
【表１】
0003646489.tif 000005
光疲労特性は、感光体表面に１５００ｌｕｘ・ｓの蛍光灯光を１０分間照射し、その直前，直後の暗部電位，明部電位を感光体ドラム電気特性評価装置を用いて測定して評価する。感光体を評価装置に搭載し、感光体を回転させながら感光体表面を約−６００Ｖになるように帯電して暗部電位ＶD を測定し、続いて、波長７８０ｎｍ，１μＷ／ｃｍ2 の光を０．２５秒間照射して明部電位ＶL を測定する。このような測定を、蛍光灯光照射の直前，直後に行い、その測定値の変動により光疲労特性を評価した。測定結果を表２に示す。
【００３７】
【表２】
0003646489.tif 000006
表１，表２に見られるように、実施例の各感光体に比して、電荷輸送物質としてヒドラゾン化合物のみを用いた比較例１の感光体は感度が悪く残留電位も大きく、また、光疲労において明部電位が大幅に上昇し感度が殆どなくなってしまう。ブタジエン化合物のみを用いた比較例２の感光体は、暗部電位が低くなる。また、スチリル化合物のみを用いた比較例３では、電荷輸送層用塗布液中でのスチリル化合物の溶解性，相溶性が悪く塗布時にスチリル化合物が析出して良好な塗膜が形成できず感光体が作製できなかった。さらに、スチリル化合物を用いなかった比較例４の感光体は感度が非常に悪く，残留電位も大きく、明部電位が大きい。比較例５の感光体は初期特性，光疲労特性は良好であるが、後に示すように塗布液のポットライフに問題がある。比較例６の感光体は、光疲労の暗部電位の変動が大きい。
【００３８】
次に、電荷輸送層用塗布液のポットライフに関して、実施例１から比較例６までの各電荷輸送層用塗布液の作製直後の塗布液と作製後温度２３℃，相対湿度５０％の環境で暗中に２ヵ月放置した塗布液とを用いて、それぞれ、実施例１〜比較例６と同様にして感光体を作製し、これらの各感光体について、前述のようにして電気特性を測定し比較することによって評価した。その評価結果を表３に示す。
【００３９】
【表３】
0003646489.tif 000007
表３に見られるように、電荷輸送物質としてヒドラゾン化合物のみを用いた比較例１の電荷輸送層用塗布液およびブタジエン化合物を用いなかった比較例５の電荷輸送層用塗布液では、暗中放置により感度が殆どなくなり、残留電位が極端に大きくなってしまう。比較例４の電荷輸送層用塗布液では、感度の低下が生じる。また、スチリル化合物のみを用いた比較例３の電荷輸送層用塗布液では、初期から感光体を作製することができなかった。
【００４０】
以上の結果より、この発明に係わる電荷輸送物質を用いた感光体は、感度，電荷保持能が優れ、残留電位も小さく、光疲労は非常に少なく、また、電荷輸送層塗布液のポットライフも良好である。この発明の効果は明らかである。
【００４１】
【発明の効果】
この発明によれば、導電性基体上に有機光導電性材料を含有してなる感光層を備えた電子写真用感光体において、感光層中に電荷輸送物質として、前記構造式（Ｉ）で示されるヒドラゾン化合物と、前記構造式（ＩＩ）で示されるブタジエン化合物と、前記構造式（III−２）と（III−６）からなる群より選ばれるいずれか一つのスチリル化合物とを組み合わせて混合して含有させて感光体とする。このように組み合わせた電荷輸送物質を用いることにより、感度，電荷保持能，残留電位などの電気特性が良好で、かつ、光疲労が少なく、さらに感光層の塗布液のポットライフが長くて生産性が良好な、優れた感光体を得ることができる。
【図面の簡単な説明】
【図１】  この発明に係わる感光体の一構成例を示す模式的断面図
【図２】  この発明に係わる感光体の異なる構成例を示す模式的断面図
【図３】  この発明に係わる感光体のさらに異なる構成例を示す模式的断面図
【符号の説明】
１                  導電性基体
２                  下引き層
３ａ，３ｂ，３ｃ    感光層
４                  電荷発生層
５                  電荷輸送層
６                  表面保護層
【図１】
0003646489.tif 000010
【図２】
0003646489.tif 000011
【図３】
0003646489.tif 000012